(57)【要約】【課題】エチレン−ビニルアルコ−ル系共重合体が本来備えている特性を損なうことなく、繊維化工程性、物性及び染色性が改良されている複合繊維を提供する。【解決手段】半芳香族ポリアミド（Ｂ成分）と脂肪族ポリアミド（C成分）との混合物からなる混合樹脂成分（Ｂ＋Ｃ成分）と、エチレン含有量が２５〜６０モル％であるエチレン−ビニルアルコール系共重合体成分（Ａ成分）とからなる複合繊維であって、該エチレン−ビニルアルコール系共重合体成分（Ａ成分）が複合繊維表面の少なくとも一部を占めている複合繊維。【選択図】図１
2008223164.tif 000002
【特許請求の範囲】
【請求項１】
半芳香族ポリアミド（Ｂ）と脂肪族ポリアミド（C）との混合物からなる混合樹脂成分（Ｂ＋Ｃ成分）と、エチレン含有量が２５〜６０モル％であるエチレン−ビニルアルコール系共重合体成分（Ａ成分）とからなる複合繊維であって、該エチレン−ビニルアルコール系共重合体成分（Ａ成分）が複合繊維表面の少なくとも一部を占めている複合繊維。
【請求項２】
混合樹脂成分（Ｂ＋Ｃ成分）を構成する半芳香族ポリアミド（Ｂ）がジカルボン酸単位とジアミン単位から構成され、ジカルボン酸単位の６０〜１００モル％が芳香族ジカルボン酸単位で、ジアミン単位の６０〜１００モル％が脂肪族ジアミン単位であり、かつ混合樹脂成分（Ｂ＋Ｃ成分）を構成する半芳香族ポリアミド（Ｂ）と脂肪族ポリアミド（C）の質量比率が７０：３０〜９７：３の範囲である請求項１に記載の複合繊維。
【請求項３】
芳香族ジカルボン酸単位がテレフタル酸単位であり、脂肪族ジアミン単位が１，９−ノナンジアミン単位である請求項２に記載の複合繊維。
【請求項４】
芳香族ジカルボン酸単位がテレフタル酸単位であり、脂肪族ジアミン単位が１，９−ノナンジアミン単位および２-メチル−１，８−オクタンジアミン単位からなり、かつ１，９−ノナンジアミン単位：２-メチル−１，８−オクタンジアミン単位のモル比が４０：６０〜９９：１の範囲である請求項２または３に記載の複合繊維。
【請求項５】
混合樹脂成分（Ｂ＋Ｃ成分）とエチレン−ビニルアルコール系共重合体成分（Ａ成分）の複合比（質量比）が３０：７０〜９０：１０である請求項１に記載の複合繊維。
【請求項６】
複合形態が海島型であり、海成分がエチレン−ビニルアルコール系共重合体成分（Ａ成分）であり、島成分が混合樹脂成分（Ｂ＋Ｃ成分）である請求項１に記載の複合繊維。
【発明の詳細な説明】
【技術分野】
【０００１】
本発明は、エチレン−ビニルアルコール系共重合体を一成分とする、繊維化工程性が良好で、耐アルカリ性・耐剥離性に優れ、そして染色性に優れた複合繊維に関する。
【背景技術】
【０００２】
従来、合成繊維、例えばポリエステルやナイロン６、ナイロン６６等のポリアミド等の繊維は優れた物理的特性および化学的特性を有しており、衣料用途のみならず広く産業用途にも使用されており、工業的に貴重な価値を有している。
しかしながら、これら合成繊維は、吸湿および吸水性が低いため、肌着、中衣、シーツ、タオル等の吸湿・吸水性が要求される分野への進出は限定されているのが実情である。
例えばポリエステル繊維の場合には、従来から最大の欠陥とも云える吸湿・吸水性を改善する提案が種々なされている。具体的には、ポリエステル繊維を親水性後加工剤で後処理する方法やポリエステル繊維表面又は繊維内部を多孔質化して吸湿・吸水性を付与する方法などが提案されている。
【０００３】
しかしながら、これらの手法はいずれも吸湿・吸水性が不十分であったり、あるいは洗濯により付与された性能が低下するという問題があつた。近年、これら問題点を改善するために、親水性に優れる樹脂であるエチレン−ビニルアルコ−ル系共重合体を他の熱可塑性重合体、たとえばポリエステル、ポリアミド、ポリオレフィン等と複合化し繊維化することにより吸湿・吸水性を改良しようとして各種の提案がなされている（特公昭５６−５８４６号公報、特公昭５５−１３７２号公報、特公平７−８４６８１号公報等）。
【０００４】
しかしながら、複合する他の成分がポリエステル、ポリオレフィンの場合には、相溶性の悪さに起因する工程性の悪化、品質の低下などの問題があり、用途は限られたものであった。 また、ポリアミドの場合には、相溶性は良好であるが、通常のポリアミド（例えば、ナイロン−６、ナイロン−６６等の脂肪族ポリアミド）の場合には、染色性において染色堅牢度が劣るため衣料用途への展開は限られたものであった。また、通常のポリアミドは、ガラス転移温度が室温付近にあるため物性変化が生じ易く、実用性にも問題があった。
【０００５】
本発明者等は、前記従来技術の問題点を克服し、エチレン−ビニルアルコ−ル系共重合体が本来備えている特性を損なうことなく、成分間の接着性や染色性が改良された複合繊維として、半芳香族ポリアミドとエチレン−ビニルアルコ−ル系共重合体からなる複合紡糸繊維を提案している（特開２００５−２４８３４４）。しかしながら、この繊維においても、まだ、繊維化工程性、物性及び染色性が不十分であるという欠点を有している。
【０００６】
【特許文献１】特公昭５６−５８４６号公報
【特許文献２】特公昭５５−１３７２号公報
【特許文献３】特公平７−８４６８１号公報
【特許文献４】特開２００５−２４８３４４
【発明の開示】
【発明が解決しようとする課題】
【０００７】
本発明は、前記の問題点を克服し、エチレン−ビニルアルコ−ル系共重合体が本来備えている特性を損なうことなく、上記特開２００５−２４８３４４公報の発明で得られる繊維よりも、繊維化工程性、物性及び染色性が改良されている複合繊維を提供することを目的とするものである。
【課題を解決するための手段】
【０００８】
すなわち、本発明は、半芳香族ポリアミド（Ｂ）と脂肪族ポリアミドと（Ｃ）の混合物からなる混合樹脂成分（Ｂ＋Ｃ成分）と、エチレン含有量が２５〜６０モル％であるエチレン−ビニルアルコール系共重合体成分（Ａ成分）とからなる複合繊維であって、該エチレン−ビニルアルコール系共重合体成分（Ａ成分）が複合繊維表面の少なくとも一部を占めている複合繊維である。好ましくは、上記混合樹脂成分（Ｂ＋Ｃ成分）を構成する半芳香族ポリアミド（Ｂ）が、ジカルボン酸単位とジアミン単位から構成され、ジカルボン酸単位の６０〜１００モル％が芳香族ジカルボン酸単位で、ジアミン単位の６０〜１００モル％が脂肪族ジアミン単位であり、かつ混合樹脂成分（Ｂ＋Ｃ成分）を構成する半芳香族ポリアミド（Ｂ）と脂肪族ポリアミド（Ｃ）の質量比率が７０：３０〜９７：３の範囲である上記複合繊維の場合である。
また好ましくは、芳香族ジカルボン酸単位がテレフタル酸単位であり、脂肪族ジアミン単位が１，９−ノナンジアミン単位である場合、さらに好ましくは、芳香族ジカルボン酸単位がテレフタル酸単位であり、脂肪族ジアミン単位が１，９−ノナンジアミン単位および２-メチル−１，８−オクタンジアミン単位からなり、かつ１，９−ノナンジアミン単位と２-メチル−１，８−オクタンジアミン単位のモル比が４０：６０から９９：１の範囲である場合である。
また、本発明において、混合樹脂成分（Ｂ＋Ｃ成分）とエチレン−ビニルアルコール系共重合体成分（Ａ成分）の複合比（質量比）が３０：７０〜９０：１０である場合が好適例として挙げられる。また、複合形態が海島型であり、海成分が上記エチレン−ビニルアルコール系共重合体成分（Ａ成分）であり、島成分が上記混合樹脂成分（Ｂ＋Ｃ成分）である場合も好適例として挙げられる。
【０００９】
本発明に係わるエチレン−ビニルアルコール系共重合体（Ａ）は、エチレン−酢酸ビニル系共重合体のケン化物ポリマーである。該重合体（Ａ）を構成するエチレン単位の量（エチレン含有量と称す）は、好ましくは２５〜６０モル％であり、より好ましくは３０〜５５モル％である。該共重合体（Ａ）のエチレン含有量が６０モル％を超えて高くなる、すなわちビニルアルコール単位の割合が低くなれば、得られるポリマーの融点が低くなり、後述する架橋アセタール化を行っても、満足な耐熱水性を有するものを得ることができない場合がある。またエチレン含有量が６０モル％を越える場合には、水酸基の減少のために親水性等の特性が低下し、目的とする親水性を有する天然繊維ライクの風合が得られにくくなる。一方、繊維構造から見ると、ビニルアルコール単位の割合が７５％を超えて高くなりすぎると、溶融紡糸性が低下し、紡糸または延伸時に単糸切れ、断糸が多くなる。
【００１０】
特に本発明においては、エチレン−ビニルアルコール系共重合体（Ａ）を高融点の半芳香族ポリアミド（Ｂ）と複合紡糸するためには、紡糸温度を２５０℃以上にする必要が通常生じるが、共重合体（Ａ）中のビニルアルコール単位の割合が多くなれば、示差走査熱量計（ＤＳＣ）測定による融点ピークが高温側にシフトし、半芳香族ポリアミド（Ｂ）と複合紡糸が可能とはなるが、一方でエチレン含有量が少ないために溶融紡糸性が低下する傾向がある。従って、半芳香族ポリアミド等の高融点ポリマーとを複合紡糸することを考慮すれば、エチレン含有量が３０〜６０モル%であるエチレン−ビニルアルコール系共重合体を使用することが好ましい。
【００１１】
本発明の複合繊維に用いられるもう一方の成分である半芳香族ポリアミド（Ｂ成分）は、実質的にジカルボン酸単位およびジアミン単位からなり、耐アルカリ性、耐酸性、強度などの諸物性の点で、そのいずれか一方の単位が芳香族化合物を主体とするものである。好ましくは、ジカルボン酸単位の６０〜１００モル％が芳香族ジカルボン酸単位からなる場合で、より好ましくは、芳香族ジカルボン酸単位としてテレフタル酸単位を６０モル％以上、さらに好ましくは７５モル％以上含有している場合であり、特に９０モル％以上含有している場合が好ましい。ジカルボン酸単位およびジアミン単位のいずれもが芳香族化合物を主体とするものでない場合には、得られる繊維の耐アルカリ性、耐酸性、強度などの諸物性が低下する。
【００１２】
テレフタル酸単位以外の他のジカルボン酸単位としては、例えば、マロン酸、ジメチルマロン酸、コハク酸、３，３−ジエチルコハク酸、グルタル酸、２，２−ジメチルグルタル酸、アジピン酸、２−メチルアジピン酸、トリメチルアジピン酸、ピメリン酸、アゼライン酸、セバシン酸、スベリン酸などの脂肪族ジカルボン酸；１，３−シクロペンタンジカルボン酸、１，４−シクロヘキサンジカルボン酸などの脂環式ジカルボン酸；イソフタル酸、２，６−ナフタシンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、４，４’−オキシジ安息香酸、ジフェニルメタン−４，４’−ジカルボン酸、ジフェニルスルホン−４，４’−ジカルボン酸、４，４−ビフェニルジカルボン酸などの芳香族ジカルボン酸から誘導される単位を１種または２種以上含ませることができる。耐薬品性、耐熱性などの点から、上記したジカルボン酸単位の中でも、テレフタル酸以外の芳香族ジカルボン酸単位を含む場合が好ましい。
さらに、トリメリット酸、トリメシン酸、ピロメリット酸などの官能基を３個以上有する多価カルボン酸を、繊維化が可能な範囲内で含ませることもできる。
【００１３】
ジアミン単位としては、脂肪族ジアミン単位を６０モル％〜１００モル％含有している場合が好ましく、７５モル％以上含有している場合がより好ましく、９０モル％以上含有している場合が特に好ましい。脂肪族ジアミン単位の含有率が６０モル％未満の場合には、得られる繊維の耐酸性、強度などが低下する。
【００１４】
ジアミン単位としてもっとも好ましい具体的化合物としては、１，9−ノナンジアミンが挙げられるが、１，９−ノナンジアミン単位以外の他のジアミン単位としては、例えば、エチレンジアミン、プロピレンジアミン、１，４−ブタンジアミン、１，６−ヘキサンジアミン、１，８−オクタンジアミン、１，１０−デカンジアミン、１，１２−ドデカンジアミン、２−メチル−１，５−ペンタンジアミン、３−メチル−１，５−ペンタンジアミン、２，２，４−トリメチル−１，６−ヘキサンジアミン、２，4，４−トリメチル−１，６−ヘキサンジアミン、２−メチル−１，８−オクタンジアミン、５−メチル−１，９−ノナンジアミンなどの脂肪族ジアミン；シクロヘキサンジアミン、メチルシクロヘキサンジアミン、イソホロンジアミンなどの脂環式ジアミン；ｐ−フェニレンジアミン、ｍ−フェニレンジアミン、キシリレンジアミン、キシレンジアミン、４，４’−ジアミノジフェニルメタン、４，４’−ジアミノジフェニルスルホン、４，４’−ジアミノジフェニルエーテルなどの芳香族ジアミンから誘導される単位を１種または２種以上含ませることができる。
【００１５】
１，９−ノナンジアミン単位以外の他のジアミン単位を含有させる場合は、例えば、電池用セバレーターなどの耐熱性、耐加水分解性、耐薬品性等が要求される用途に用いることを考慮して、ジアミン単位として、２−メチル−１，８−オクタンジアミン単位を導入することが好ましい。
【００１６】
そして、ジアミン単位が、１，９−ノナンジアミン単位および２−メチル−１，８−オクタンジアミン単位を含有する場合は、ジアミン単位の６０〜１００モル％が１，９−ノナンジアミン単位および２−メチル−１，８−オクタンジアミン単位からなり、かつ１，９−ノナンジアミン単位と２−メチル−１，８−オクタンジアミン単位のモル比が４０：６０〜９９：１である場合が好ましく、７０：３０〜９５：５である場合がさらに好ましい。
【００１７】
半芳香族ポリアミド（Ｂ）の製造法は特に制限されず、結晶性ポリアミドを製造する方法として知られている任意の製造方法を用いることができる。例えば、酸クロライドとジアミンを原料とする溶液重合法あるいは界面重合法、ジカルボン酸とジアミンを原料とする溶融重合法、固相重合法、溶融押出機重合法などの方法により重合可能である。
【００１８】
本発明で使用される半芳香族ポリアミド（Ｂ）の対数粘度は、後述する方法で測定した場合に、０．４〜２．０の範囲内が好ましく、０．４未満ではペレット化ができない。２．０より大きいものは重合が困難である。好ましくは、繊維物性や繊維化工程性の点で０．６〜１．４の範囲であり、より好ましくは０．７〜１．２の範囲である。
【００１９】
さらに、本発明に使用する脂肪族ポリアミド（Ｃ）として、例えば、ポリカプロラミド（ナイロン−６）、ポリ−ω−アミノヘプタン酸（ナイロン−７）、ポリウンデカンアミド（ナイロン−１１）、ポリラウリンラクタム（ナイロン−１２）、ポリエチレンジアミンアジパミド（ナイロン−２，６）ポリテトラメチレンアジパミド（ナイロン−４，６）、ポリヘキサメチレンアジパミド（ナイロン−６，６）、ポリヘキサメチレンセバカミド（ナイロン−６，１０）、ポリヘキサメチレンドデカミド（ナイロン−６，１２）、ポリオクタメチレンアジパミド（ナイロン−８，６）、ポリデカノメチレンアジパミド（ナイロン−１０，６）、ポリドデカメチレンセバカミド（ナイロン−１０，８）、あるいは、カプロラクタム／ラウリンラクタム共重合体（ナイロン−６／１２）、カプロラクタム／ω−アミノノナン酸共重合体（ナイロン−６／９）、カプロラクタム／ヘキサメチレンアジペート共重合体（ナイロン−６／６，６）、ラウリンラクタム／ヘキサメチレンジアミンアジペート共重合体（ナイロン−１２／６，６）、ヘキサメチレンジアミンアジペート／ヘキサメチレンジアミンセバケート共重合体（ナイロン−６，６／６，１０）、エチレンジアミンアジペート／ヘキサメチレンジアミンアジペート共重合体（ナイロン−２，６／６，６）、カプロラクタム／ヘキサメチレンジアミンアジペート／ヘキサメチレンジアミンセバケート共重合体（ナイロン−６，６／６，１０）などが挙げられる。
【００２０】
これらのポリアミド類のなかで、本発明により好適なものとして、ナイロン−６、ナイロン−６，６およびナイロン−６／１２が挙げられる。なかでも最も好適なものとして、ナイロン−６が挙げられる。
【００２１】
本発明では、半芳香族ポリアミド（Ｂ）と脂肪族ポリアミド（Ｃ）の合計量に対し脂肪族ポリアミド（Ｃ）が質量比率３〜３０%の範囲で混合されていることが、繊維工程安定性、強度向上性、染色性を高める上で好ましい。より好ましくは５〜２５%である。混合比率が３％未満では、繊維工程安定化効果、強度向上効果、染色性向上効果が得られない。また３０%より高い場合は、繊維化工程性が悪化し、染色堅牢度が低下するため好ましくない。      
【００２２】
本発明に用いるエチレン−ビニルアルコール系共重合体（Ａ成分）および半芳香族ポリアミド（Ｂ）と脂肪族ポリアミド（Ｃ）の混合物（Ｂ＋Ｃ成分）には帯電防止剤、二酸化チタンなどの艶消剤及び熱安定性の酸化防止剤等を添加しても構わない。
【００２３】
さらに、複合繊維にする場合のエチレン−ビニルアルコール系共重合体（Ａ成分）と、半芳香族ポリアミド（Ｂ）と脂肪族ポリアミド（Ｃ）の混合物（Ｂ＋Ｃ成分）の複合比は、前者：後者（質量比）＝３０：７０〜９０：１０であることが好ましく、複合形態や繊維形状に応じて両者の複合比を上記範囲内で調整することができる。エチレン−ビニルアルコール系共重合体（Ａ成分）の複合比が３０質量％未満の場合、すなわち半芳香族ポリアミド（Ｂ）と脂肪族ポリアミド（C）の混合物（Ｂ＋Ｃ成分）が７０質量％を越える場合には、吸湿・吸水性能的に不十分であり、ソフトな風合いが得られない。一方、エチレン−ビニルアルコール系共重合体（Ａ成分）の複合比が９０質量％を越える場合、すなわち半芳香族ポリアミド（B）と脂肪族ポリアミド（C）の混合物（Ｂ＋Ｃ成分）が１０質量％未満の場合には、繊維強度が不十分となり、染色による発色性が不充分なものとなる。
【００２４】
また、複合形態は、例えば図１のイからヲに示すような従来公知の複合形態であれば特に制限はないが、エチレン−ビニルアルコール系共重合体（Ａ成分）の有する親水性、および風合改良性を発現させるためには、複合繊維の表面の少なくとも一部を占めていることが必要で、好ましくは該表面の３０％以上がエチレン−ビニルアルコール系共重合体（Ａ成分）である場合である。
複合形態の具体例としては、エチレン−ビニルアルコール系共重合体（Ａ成分）を海成分とする海島型、エチレン−ビニルアルコール系共重合体（Ａ成分）を鞘成分とする同心又は偏芯芯鞘型、エチレン−ビニルアルコール系共重合体（Ａ成分）と、半芳香族ポリアミドと脂肪族ポリアミドの混合物（Ｂ＋Ｃ成分）がサイドバイサイドで貼り合わされたバイメタル型、エチレン−ビニルアルコール系共重合体（Ａ成分）からなる層と半芳香族ポリアミドと脂肪族ポリアミドの混合物（Ｂ＋Ｃ成分）からなる層が交互に複数枚積層された多層積層型などが挙げられるが、なかでも上記海島型がエチレン−ビニルアルコール系共重合体（Ａ成分）の有する特性を充分に生かせることから最も好ましい。
複合繊維の断面形状としては、丸断面や楕円断面であっても、或いは三角形、多角形、扁平等の異型断面であっても良い。
【００２５】
つぎに本発明の複合繊維の製造方法について説明する。
本発明の複合繊維の製造方法は、まずエチレン−ビニルアルコール系共重合体（Ａ成分）と、熱可塑性ポリアミド（Ｂ）ポリアミド樹脂（Ｃ）の混合物（Ｂ＋Ｃ成分）とをそれぞれ別の押出機で溶融押出し、各々紡糸ヘッドへ導入し、目的とする個々の複合形状を形成させる紡糸口金を経由して溶融紡出する。この場合の溶融紡出温度、溶融紡出速度などは特に制限されないが、複合紡糸するポリマーのうちのより高い融点を持つポリマーの融点Ｔｍ（℃）に対して、溶融紡出温度を（Ｔｍ＋約２０℃〜Ｔｍ＋約４０℃）の範囲に設定し、かつ溶融紡出速度（溶融紡出量）を約２０〜５０ｇ／紡糸孔１ｍｍ２・分程度とすると、品質の良好な複合繊維を良好な紡糸工程性で得ることができるので好ましい。
【００２６】
また、紡糸口金における紡糸孔の大きさや数、紡糸孔の形状なども特に制限されず、目的とする複合繊維の単繊維繊度、トータルデニール、断面形状などに応じて調節することができるが、紡糸孔（単孔）の大きさを約０．０１８〜０．０７ｍｍ２程度にしておくのが望ましい。紡糸口金の孔周囲にノズル汚れが堆積して糸切れが発生する場合は、ノズル孔出口がテーパー状に広がった形状にしたり、口金下の雰囲気をスチームシールして酸素を遮断する手法を用いるのが好ましい。
【００２７】
そして、上記によって溶融紡出した複合繊維を、一旦、複合紡糸するポリマーのうちガラス転移温度の低いポリマーのガラス転移温度以下の温度、好ましくはガラス転移温度よりも１０℃以上低い温度に冷却する。この場合の冷却方法や冷却装置としては、紡出した複合繊維をそのガラス転移温度以下に冷却できる方法や装置であればいずれでもよく特に制限されないが、紡糸口金の下に冷却風吹き付け筒などの冷却風吹き付け装置を設けておいて、紡出されてきた複合繊維に冷却風を吹き付けてガラス転移温度以下に冷却することが好ましい。
【００２８】
その際に冷却風の温度や湿度、冷却風の吹き付け速度、紡出繊維に対する冷却風の吹き付け角度などの冷却条件も特に制限されず、口金から紡出されてきた複合繊維を繊維の揺れなどを生じないようにしながら速やかに且つ均一にガラス転移温度以下にまでに冷却できる条件であればいずれでもよい。
【００２９】
なかでも、冷却風の温度を約２０〜３０℃、冷却風の湿度を２０〜６０％、冷却風の吹き付け速度を０．4〜１．０ｍ／秒程度として、紡出繊維に対する冷却風の吹き付け方向を紡出方向に対して垂直にして紡出した複合繊維の冷却を行うのが、高品質の複合繊維を円滑に得ることができるので好ましい。また、冷却風吹き付け筒を用いて前記の条件下で冷却を行う場合は、紡糸口金の直下にやや間隔をあけてまたは間隔をあけないで、長さが約８０〜１６０ｃｍ程度の冷却風吹き付け筒を配置するのが好ましい。
【００３０】
また、引取り速度は、一旦巻き取ってから延伸処理を行う場合、紡糸直結の一工程で紡糸延伸して巻き取る場合、延伸を行わずに高速でそのまま巻き取る場合で異なるが、おおよそ５００m/minから７０００m/minの範囲で引き取ることができる。５００m/min未満の場合には紡糸できないことはないが、生産性の点で劣る。一方、７０００m/minを越えるような超高速では、繊維の断糸が起こりやすい。生産性及び生産コストの面からは、紡糸直結延伸方式で繊維化することが好ましい。
【００３１】
本発明において、紡糸された複合繊維は延伸されるが、延伸倍率としては２〜５倍でかつ破断伸度の６０〜８５％が好ましい。
このようにして延伸して得られた複合繊維の太さとしては、衣料用途には０．５〜５デシテックスの範囲が好ましく、また産業資材分野には、０．５〜３０デシテックスが好ましい。
このようにして得られた繊維は、マルチフィラメント糸として、あるいはカットしてステープル繊維として使用することが可能であり、マルチフィラメント糸として用いる場合には、そのトータルデニールとしては３０〜２００デシテックスが一般的である。
【００３２】
なお、本発明の繊維は、必要により染色される。なお、複合繊維を構成するポリマー中に、染料や顔料を添加しておくことにより原着繊維とすることも可能である。さらに、本発明の繊維を構成するポリマーには、必要により各種の添加剤や安定剤等を添加したり、さらには繊維表面に、各種油剤、表面処理剤を付与したり、更に各種の表面処理方法を行ない、必要な特性を付加することも可能である。
本発明の繊維を必要により染色する。染色に用いる染料としては、分散染料が代表例として挙げられる。
【００３３】
本発明で得られる複合繊維は、織物、編物、不織布等の布帛に加工され、吸湿および吸水性が高いため、肌着、中衣、シーツ、タオル、ハンカチ、パジャマ等の吸湿、吸水性が要求される分野に使用される。また、電池用セパレータやフィルター等の産業資材分野にも用いることができる。
【発明の効果】
【００３４】
本発明の繊維は、吸湿・吸水性に優れ、さらに熱水条件下での寸法安定性に優れ、更に染色性や耐剥離性に優れ、かつ繊維物性の点においても優れたものであり、衣料用途のみならず、産業資材分野にも用いることができる。
【発明を実施するための最良の形態】
【００３５】
以下、実施例により本発明を詳述するが、本発明はこれら実施例により何等限定されるものではない。なお、実施例中の測定値は以下の方法により測定されたものである。
【００３６】
［ポリアミドの対数粘度］
濃硫酸を用いて３０℃の恒温槽中でウベローデ型粘度計を用いて測定した値から算出。
［繊維強度および伸度］
ＪＩＳＬ１０１３に準拠して測定。
【００３７】
［繊維化工程性］
２０００ｋｇの複合繊維を紡糸製造した際の毛羽・断糸の発生状況で評価。
○：毛羽、断糸の発生なく良好
△：断糸はなく、毛羽の発生が僅かに認められる
×：断糸が１回以上発生
【００３８】
［染色性］
筒編みについて下記の条件で染色したときの発色性を１０人のパネラーにより官能評価を行った。その結果を各人に、非常に優れる２点、優れる１点、劣る０点として採点してもらい、総合点で３段階に分けた。
○：合計点が１５点以上
△：合計点が６〜１４点
×：合計点が５点以下
【００３９】
［筒編み処理条件］
（前処理）
ビスエチレンジオキシノナン １５％ｏｍｆ
マレイン酸 １ｇ／ｌ
アニオン活性剤 １ｇ／ｌ
９０℃×３０分
（染色）
Diamix Navy Blue SPHconc ３％ｏｍｆ
分散剤 １ｇ／ｌ
酢酸 （５０％） １ｇ／ｌ
浴比 １:５０ １１５℃×４０分
（還元洗浄）
ハイドロサルファイト １ｇ／ｌ
水酸化ナトリウム １ｇ／ｌ
アミラジンＤ（第一工業製薬社製） １ｇ／ｌ
８０℃×２０分
［液汚染］
上記条件で処理した筒編地をＪＩＳＬ−０８４４ Ａ−２法により液汚染による染色堅牢度を調べた。
【００４０】
［複合繊維の各成分の接着性］
２４〜４８フィラメントを１５００Ｔ／Ｍの撚をかけ、そのままの状態で糸条を切断し、切断面のフィラメントの剥離状態を観察した。切断個所を１０個所について、下記の基準により評価した。
○：剥離程度が１割未満の場合
△：剥離程度が１〜３割の場合
×：剥離程度が３割を越える場合
【００４１】
実施例および比較例で使用した半芳香族ポリアミドの製造方法を以下の参考例に示す。
【００４２】
参考例１〜２
表１に示す量のテレフタル酸、１，９−ノナンジアミン、２−メチル−１，８−オクタンジアミン、安息香酸、次亜リン酸ナトリウム−水和物（原料に対して０．１質量％）および蒸留水２．２リットルを、内容積２０リットルのオートクレープに添加し、窒素置換を行った。ついで１００℃で３０分間攪拌し、２時間かけて内温を２１０℃に昇温した。この時、オートクレープは２．２×１０６Ｐａまで昇圧した。そのまま１時間反応を続けた後、２３０℃に昇温し、その後２時間、２３０℃に保ち、水蒸気を徐々に抜いて圧力を２．２×１０６Ｐａに保持しながら反応を続けた。次に、３０分かけて圧力を９．８×１０５Ｐａ  まで下げ、さらに１時間反応を続けてプレポリマーを得た。このプレポリマーを１００℃、減圧下で１２時間乾燥し、２ｍｍ以下の大きさまで粉砕した。
粉砕物を２３０℃、１．３×１０Ｐａ下にて１０時間固相重合することによりポリマーを得た。得られたポリマーの対数粘度を表１に示す。
【００４３】
【表１】
2008223164.tif 000003
【００４４】
実施例１
複合繊維を構成する混合樹脂成分の半芳香族ポリアミド（B）として、表１に示した参考例２の半芳香族ポリアミド（ＰＡ９ＭＴ）を用い、また脂肪族ポリアミド（C）としてナイロン６（宇部興産社製：ＵＢＥナイロン６、極限粘度１．４）を用い、ＰＡ９ＭＴ／ナイロン６＝８５／１５でブレンドし、もう一方の複合成分（Ａ）として、エチレン含有量が４４モル％のエチレン−ビニルアルコール系共重合体を用いた。これら半芳香族ポリアミド−脂肪族ポリアミドの混合物（Ｂ＋Ｃ成分）とエチレン−ビニルアルコール系共重合体（Ａ成分）を個別に溶融押出し、エチレン−ビニルアルコール系共重合体（Ａ成分）を海、半芳香族ポリアミド（Ｂ）と脂肪族ポリアミド（Ｃ）の混合物（Ｂ＋Ｃ成分）を島とし、島数が１２個の海島断面を形成させる紡糸ヘッドへ供給し、計量部分の径が０．２５ｍｍφ、ランド長さ０．５ｍｍでしかもノズル孔出口がラッパ状に広がり出口径が０．５ｍｍφになっている２４ホール丸孔ノズルから、紡糸温度２９０℃で溶融紡出した（表２参照）。
【００４５】
紡糸口金直下に長さ１．０ｍの横吹き付け型の冷却風吹き付け装置を設置しておき、口金から紡出した複合繊維を直ちにその冷却風吹き付け装置に導入して、温度２５℃、湿度６５ＲＨ％に調整した冷却空気を０．５ｍ／秒の速度で紡出繊維に吹き付けて、繊維を６０℃以下（冷却風吹き付け装置の出口での繊維の温度＝４０℃）にまで冷却した。
【００４６】
吐出された該複合繊維の紡糸原糸を１０００ｍ／分で引き取り、捲取ることなく連続して延伸し、１５０℃で熱セットしながら３．５倍に延伸し３５００ｍ／分で８４デシテックス／２４フィラメントの複合繊維延伸糸を採取した。得られた繊維の物性、染色性、接着性、紡糸工程性、染色堅牢度を表２に示した。
表２の結果から明らかなように、実施例１のものは、繊維化工程性、染色性、接着性および繊維物性のいずれにおいても優れたものであった。
【００４７】
実施例２〜４
実施例２は、Ａ成分とＢ成分の複合比率を変更したこと以外は実施例１と同様に実施した。実施例３、４はＣ成分の脂肪族ポリアミド樹脂を変更したこと以外は実施例１と同様に実施した。
表２の結果から明らかなように、実施例２〜４のものは、いずれも、繊維化工程性、染色性、接着性および繊維物性の全てにおいて優れたものであった。
【００４８】
実施例５〜６
実施例５は、Ｂ成分の半芳香族ポリアミドとＣ成分の脂肪族ポリアミドの比率を変更し、実施例６は、表２に示した参考例１の半芳香族ポリアミドを用い、B成分の半芳香族ポリアミドとＣ成分の脂肪族ポリアミドの比率を変更した以外は実施例１と同様に実施した。
表２の結果から明らかなように、実施例５〜６のものは、いずれも、繊維化工程性、染色性、接着性および繊維物性の全てにおいて優れたものであった。
【００４９】
実施例７
Ａ成分のエチレン共重合の割合を表２に示す様に変更し、繊維の断面形状を図ロのものに変更した以外は実施例１と同様に実施した。
表２の結果から明らかなように、実施例７のものは、繊維化工程性、染色性、接着性および繊維物性において優れたものであった。
【００５０】
比較例１〜２
比較例１は、Ｃ成分の脂肪族ポリアミドを用いないこと以外は実施例１と同様に実施した例である。比較例２は、Ｂ成分の半芳香族ポリアミドと用いずに全量Ｃ成分の脂肪族ポリアミドを用いた以外は実施例１と同様に実施した場合の結果である。
表２から明らかなように、比較例１のものは、上記実施例のものと比べて、接着性、発色性および繊維化工程性において劣るものであった。一方、比較例２のものは、発色性、接着性においては問題なかったが、繊維化工程性および物性に劣り、液汚染の点でも、上記実施例のものより遥かに劣るものであった。
【００５１】
【表２】
2008223164.tif 000004
【図面の簡単な説明】
【００５２】
【図１】本発明の複合形態の例を現す繊維断面模式図である。
【符号の説明】
【００５３】
Ａ：エチレンビニルアルコール共重合成分
Ｂ＋C：半芳香族ポリアミドと脂肪族ポリアミドの混合成分
【図１】
2008223164.tif 000005